СПОСОБ ПРОИЗВОДСТВА БУМАГИ И КОМПОЗИЦИИ БУМАГИ

1. Способ изготовления водной композиции, предназначенной для использования в производстве бумаги или картона, в котором композицию получают добавлением, по меньшей мере, наполнителя к суспензии волокон, причем наполнитель и/или волокна обрабатывают катионным полиэлектролитом и нановолоконной целлюлозой, отличающийся тем, что наполнитель и волокна обрабатывают сначала катионным полиэлектролитом и затем нановолоконной целлюлозой, посредством их добавления в суспензию волокна и наполнителя.
2. Способ по п.1, отличающийся тем, что содержание наполнителя составляет 1-60% сухой массы волокон в композиции, предпочтительно 20-40%.
3. Способ по п.1, отличающийся тем, что наполнитель представляет собой осажденный карбонат кальция (РСС).
4. Способ по п.2, отличающийся тем, что наполнитель представляет собой осажденный карбонат кальция (РСС).
5. Способ по п.1, отличающийся тем, что нановолоконную целлюлозу добавляют в количестве 0,01-20% сухой массы волокон в композиции, предпочтительно 1-10% и наиболее предпочтительно 1-3%.
6. Способ по п.2, отличающийся тем, что нановолоконную целлюлозу добавляют в количестве 0,01-20% сухой массы волокон в композиции, предпочтительно 1-10% и наиболее предпочтительно 1-3%.
7. Способ по п.3, отличающийся тем, что нановолоконную целлюлозу добавляют в количестве 0,01-20% сухой массы волокон в композиции, предпочтительно 1-10% и наиболее предпочтительно 1-3%.
8. Способ по п.4, отличающийся тем, что нановолоконную целлюлозу добавляют в количестве 0,01-20% сухой массы волокон в композиции, предпочтительно 1-10% и наиболее предпочтительно 1-3%.
9. Способ по п.1, отличающийся тем, что катионный полиэлектролит добавляют в количестве 0,01-5% сухой массы волокон в композиции, предпочтительно приблизительно 2-4%.
10. Способ по п.2, отличающийся тем, что катионный полиэлектролит добавляют в количестве 0,01-5% сухой массы волокон в композиции, предпочтительно приблизительно 2-4%.
11. Способ по п.3, отличающийся тем, что катионный полиэлектролит добавляют в количестве 0,01-5% сухой массы волокон в композиции, предпочтительно приблизительно 2-4%.
12. Способ по п.4, отличающийся тем, что катионный полиэлектролит добавляют в количестве 0,01-5% сухой массы волокон в композиции, предпочтительно приблизительно 2-4%.
13. Способ по п.5, отличающийся тем, что катионный полиэлектролит добавляют в количестве 0,01-5% сухой массы волокон в композиции, предпочтительно приблизительно 2-4%.
14. Способ по п.6, отличающийся тем, что катионный полиэлектролит добавляют в количестве 0,01-5% сухой массы волокон в композиции, предпочтительно приблизительно 2-4%,
15. Способ по п.7, отличающийся тем, что катионный полиэлектролит добавляют в количестве 0,01-5% сухой массы волокон в композиции, предпочтительно приблизительно 2-4%.
16. Способ по п.8, отличающийся тем, что катионный полиэлектролит добавляют в количестве 0,01-5% сухой массы волокон в композиции, предпочтительно приблизительно 2-4%.
17. Способ по любому из предыдущих пунктов, отличающийся тем, что катионный полиэлектролит представляет собой катионный крахмал.
18. Композиция, которую изготавливают способом по любому из предыдущих пунктов.
19. Бумага или картон, произведенные из композиции, полученной способом согласно любому из пп.1-6.